(57)【要約】【課題】耐擦傷性、耐候性、低複屈折率等に優れた、光学フイルムとして有用な光学記録媒体用の感圧接着剤付き光透過性保護膜、光学記録媒体及びその製造方法を提供すること。【解決手段】透明なアクリル系放射線硬化型塗料組成物と、透明なアクリル系放射線硬化型感圧接着剤組成物との２層を形成した後、放射線照射により、該塗料組成物及び感圧接着剤組成物を硬化させ、該塗料組成物から形成された透明なフイルム層と該感圧接着剤組成物から形成された透明な感圧接着剤層が一体化されたことを特徴とする。【特許請求の範囲】
【請求項１】
透明なアクリル系放射線硬化型塗料組成物からなる層と透明なアクリル系放射線硬化型感圧接着剤組成物からなる層とで形成された二重層に放射線を照射して該両組成物を硬化させることにより形成された透明なフイルム層と透明な感圧接着剤層とが一体に形成されていることを特徴とする光学記録媒体用の感圧接着剤付き光透過性保護膜。
【請求項２】
基板と、該基板の一方の面に形成された光学記録層と、該光学記録層に接合された光透過性保護膜とからなる光学記録媒体において、請求項１に記載の感圧接着剤付き光透過性保護膜が前記光学記録層に前記感圧接着剤を介して接合されていることを特徴とする光学記録媒体。
【請求項３】
基板の一方の面に光学記録層を形成する光学記録層形成工程と、
アクリル系放射線硬化型塗料組成物からなる層とアクリル系放射線硬化型感圧接着剤組成物からなる層とで形成された二重層に放射線を照射して該両組成物を硬化させ、透明なフイルム層と透明な感圧接着剤層とを一体に形成する感圧接着剤付き光透過性保護膜成形工程と、
前記感圧接着剤付き光透過性保護膜を前記基板の形状に合わせて打ち抜く打ち抜き工程と、
前記感圧接着剤付き光透過性保護膜を前記光学記録層に前記感圧接着剤を介して接合する接合工程とを有することを特徴とする光学記録媒体の製造方法。
【発明の詳細な説明】
【０００１】
【発明の属する技術分野】
本発明は、耐候性、耐擦傷性、低複屈折率等に優れた光学記録媒体用の感圧接着剤付き光透過性保護膜、光学記録媒体及びその製造方法に関するものである。
【０００２】
【従来の技術】
光学記録媒体用の光透過性保護膜などに用いられる光学フィルムとしては、ポリカーボネート系樹脂や環状オレフィン系樹脂等の熱可塑性樹脂フイルムが使用されている（例えば、特許文献１参照。）。例えば、ポリカーボネート系樹脂からなる光学フイルムは、塩化メチレン溶液を流延して製造するなど極めて特殊な製法を用いており、耐候性、耐擦傷性、耐溶剤性等に劣るのでその表面に各種の加工が施されて使用されている。
【０００３】
【特許文献１】
特開２００２−３０９０１５号公報
【０００４】
上記のような光学フイルムを例えば光学記録媒体用の光透過性保護膜に用いる場合、基板に光学フイルムを貼り合わせる方法として、従来は両面に感圧接着剤層を有する両面接着フィルムを用いていたため、工程が多く生産性が悪いばかりでなく、光学フイルムと接着層との界面にもゴミや気泡が入り易く、光学記録媒体の品質を低下させるという問題点があった。
【０００５】
【発明が解決しようとする課題】
本発明は、耐擦傷性、耐候性、低複屈折率等に優れ、基板との貼り合わせ工程が少なくて生産性が良く、かつ、接着剤層との界面にゴミや気泡が入ることのない光学記録媒体用の感圧接着剤付き光透過性保護膜、光学記録媒体及びその製造方法を提供することを目的とするものである。
【０００６】
【課題を解決するための手段】
本願請求項１に記載の光学記録媒体用の感圧接着剤付き光透過性保護膜は、
透明なアクリル系放射線硬化型塗料組成物からなる層と透明なアクリル系放射線硬化型感圧接着剤組成物からなる層とで形成された二重層に放射線を照射して該両組成物を硬化させることにより形成された透明なフイルム層と透明な感圧接着剤層とが一体に形成されていることを特徴とするものである。
なお、本発明において放射線とは、紫外線などの電磁線、電子線、粒子線のことである。
【０００７】
本願請求項２に記載の光学記録媒体は、
基板と、該基板の一方の面に形成された光学記録層と、該光学記録層に接合された光透過性保護膜とからなる光学記録媒体において、請求項１に記載の感圧接着剤付き光透過性保護膜が前記光学記録層に前記感圧接着剤を介して接合されていることを特徴とするものである。
【０００８】
本願請求項３に記載の光学記録媒体の製造方法は、
基板の一方の面に光学記録層を形成する光学記録層形成工程と、アクリル系放射線硬化型塗料組成物からなる層とアクリル系放射線硬化型感圧接着剤組成物からなる層とで形成された二重層に放射線を照射して該両組成物を硬化させ、透明なフイルム層と透明な感圧接着剤層とを一体に形成する感圧接着剤付き光透過性保護膜成形工程と、前記感圧接着剤付き光透過性保護膜を前記基板の形状に合わせて打ち抜く打ち抜き工程と、前記感圧接着剤付き光透過性保護膜を前記光学記録層に前記感圧接着剤を介して接合する接合工程とを有することを特徴とするものである。
【０００９】
【発明の実施の形態】
本発明に使用されるアクリル系放射線硬化型塗料組成物としては、アクリル系オリゴマーと、ヘキシルアクリレート、２−エチルヘキシルアクリレート、イソボルニルアクリレート、イソオクチルアクリレート、１，６−ヘキサンジオールジアクリレート、ネオペンチルグリコールジアクリレートなどのアクリル系モノマーを含む基本的に無溶剤型の放射線硬化塗料である。紫外線により硬化される場合は、光開始剤などが含まれる。
【００１０】
上記のアクリル系オリゴマーとしては、ウレタンアクリレートオリゴマー、エステルアクリレートオリゴマー、エポキシアクリレートオリゴマー、アクリル樹脂アクリレートなどが挙げられるが、これらの中でも、ウレタンアクリレートオリゴマー、エポキシアクリレートオリゴマーが好ましい。
ウレタンアクリレートオリゴマーとは、高分子量のイソシアネートとヒドロキシル基を有するアクリレートとが化学結合したもので、その重量平均分子量は、通常２０００〜１２０００程度である。
高分子量のイソシアネートとしては、トリレンジイソシアネート、キシレンジイソシアネートなどの芳香族系イソシアネート、ヘキサメチレンジイソシアネート、イソホロンジイソシアネート、水添キシレンジイソシアネートなどの脂肪族・脂環属イソシアネートが挙げられる。また、ヒドロキシル基を有するアクリレートとしては、２−ヒドロキシエチルアクリレート、２−ヒドロキシプロピルアクリレート、ペンタエリスリトールアクリレートなどか挙げられる。
また、アクリル樹脂アクリレートとは、ポリメチルメタクリレートを主成分とするアクリル共重合樹脂中に、予め、カルボキシル基、エポキシ基、ヒドロキシル基などの官能基を持つ（メタ）アクリレートモノマーを共重合せしめ、それぞれの官能基に対応して付加反応する官能基を持つ（メタ）アクリレート系モノマーと付加反応させて二重結合を導入したものである。
【００１１】
本発明に使用されるアクリル系放射線硬化型感圧接着剤組成物としては、各種のものが使用できるが、例えば、水添ポリブタジエンポリオールとポリイソシアネートとの反応物の末端イソシアネート基に水酸基含有（メタ）アクリレートを反応して得られるウレタン（メタ）アクリレート系オリゴマーと、炭素数６以上の脂肪族又は脂環族アルキル（メタ）アクリレートからなる組成物が挙げられ、オリゴマー成分が４０〜８５重量％、モノマー成分が１５〜６０重量％の範囲が好ましい。オリゴマー成分が少ないと粘着性に劣り、多すぎると粘度が大きくなりコート性に劣るようになる。
【００１２】
上記のアクリル系放射線硬化型塗料組成物やアクリル系放射線硬化型感圧接着剤組成物には、紫外線吸収剤やヒンダードアミン系光安定剤などを配合することもできる。
紫外線吸収剤としては、チヌビンＰ、チヌビン２３４、チヌビン４００（以上、チバスペシャルティケミカルズ社製）、Ｓｕｍｉｓｏｒｂ３００（住友化学工業社製）などのベンゾトリアゾール系紫外線吸収剤が好ましい。
ヒンダードアミン系光安定剤としては、チヌビン２９２、チヌビン６２２ＬＤ（以上、チバスペシャルティケミカルズ社製）、サノールＬＳ７７０、サノール７６５（以上、三共化成工業社製）などが挙げられる。
【００１３】
上記のアクリル系放射線硬化型塗料組成物やアクリル系放射線硬化型感圧接着剤組成物の硬化に際し、電子線照射を行うの場合は、例えば、窒素ガス雰囲気中、吸収線量７Ｍｒａｄ、通過速度５０ｍ／分の条件で照射する。
また、紫外線照射を行う場合は、例えば、窒素ガス雰囲気中、長波長域型高圧水銀灯１２０Ｗ／ｃｍ×２灯を点灯下、２５ｍ／分で通過させる条件とすることができる。紫外線を照射して硬化させる場合には、光開始剤が添加される。紫外線によって光開始剤がラジカルを発生し、このラジカルによってアクリレートが重合して硬化する。
【００１４】
ここで、光開始剤としては紫外線によりラジカルを発生するものであれば制限されないが、例えば、ベンジルジメチルケタール、ベンゾフェノン、１−ヒドロキシシクロへキシルフェニルケトン、２，４，６−トリメチルベンゾイルジフェニルホスフィンオキサイド、エチル−２，４，６−トリメチルベンゾイルジフェニルホスフィネート、ビス−（２，６−ジメトキシベンゾイル）−２，４，４−トリメチルペンチルホスフィンオキサイド、２−メチル−１−［４−（メチルチオ）フェニル］−２−モルフォリノプロパン−１−オン、２−ベンジル−２−ジメチルアミノ−１−（４−モルフォリノフェニル）−ブタン−１−オン、ビス（２，４，６−トリメチルベンゾイル）−フェニルホスフィンオキサイドなどが好ましい。これらの市販品としては、Ｉｒｇａｃｕｒｅ１８４、６５１，５００，９０７，３６９，７８４，８１９，２９５９（以上、チバスペシャルティケミカルズ社製）、Ｌｕｃｉｒｉｎ  ＴＰＯ、ＬＲ８８９３（以上、ＢＡＳＦ社製）、Ｄａｒｏｃｕｒ１１１６、１１７３（以上、メルク社製）、ユベクリルＰ３６（以上、ＵＣＢ社製）、ＥＳＣＡＣＵＲＥ  ＫＩＰ１５０、ＥＳＣＡＣＵＲＥ  ＫＩＰ１００Ｆ（以上、ＬＡＭＢＥＲＴＩ社製）などを挙げられる。
【００１５】
これら光開始剤は単独で用いてもよいし、２種類以上を混合してもよい。２種類以上混合する場合には、１−ヒドロキシシクロへキシルフェニルケトンと２−メチル−１−［４−（メチルチオ）フェニル］−２−モルフォリノプロパン−１−オンとの併用、２，４，６−トリメチルベンゾイルジフェニルホスフィンオキサイドと２−メチル−１−［４−（メチルチオ）フェニル］−２−モルフォリノプロパン−１−オンとの併用が好ましい。
このような光開始剤の添加量は、２〜５重量部であることが好ましい。光開始剤の添加量が２重量部未満であると、硬化速度を上げられず、十分に硬化させることができないおそれがあり、５重量部を超えると、必要以上に添加されるのでコストが高くなる。
さらに、光開始剤とともに、光開始助剤を添加することにより、紫外線によるラジカル発生効率を高めることもできる。
【００１６】
本発明の感圧接着剤付き光透過性保護膜の製造方法は、剥離性シートの片面に透明なアクリル系放射線硬化型塗料組成物を塗布し、更にその上に透明なアクリル系放射線硬化型感圧接着剤組成物を重ねて塗布した後、放射線を照射して該両組成物を硬化することにより透明なフイルム層と透明な感圧接着剤層とを形成するとともに該両層を一体に形成する方法によるが、その際必要に応じて前記感圧接着剤層の表面に第２の剥離性シートを設けても良い。また、逆に、剥離性シートの片面に先ず感圧接着剤組成物を塗布する方法、及び一方の剥離性シート上に塗布したアクリル系放射線硬化型感圧接着剤組成物と他方の剥離性シートに塗布したアクリル系放射線硬化型塗料組成物との塗布面同士を重ね合わせた後、放射線を照射して該両組成物を硬化することにより透明なフイルム層と透明な感圧接着剤層とを形成するとともに該両層を一体に積層する方法が本発明の製造方法に適用される。
なお、上記の剥離性シートとしては、ポリエチレンテレフタレート製のシートや離型剤で表面処理した離型紙が用いられる。
【００１７】
上記感圧接着剤付き光透過性保護膜は２層合わせて１００μｍ程度の膜厚で構成されている。上記フイルム層の厚さは、フイルムとしての形状が保持できる強度があれば特に制限はないが、通常３０〜９５μｍ、好ましくは４０〜９０μｍの範囲であり、また、感圧接着剤層の厚さは、通常５〜７０μｍ、好ましくは１０〜６０μｍの範囲である。
【００１８】
本発明の製造方法において、アクリル系放射線硬化型塗料組成物やアクリル系放射線硬化型感圧接着剤組成物の塗布方法には特に制限が無く、例えば、バーコート法、ロールコート法、ブレードコート法、リバースコート法、グラビアコート法、ダイコート法などが使用することができる。これらの中でも、２層ダイコート法が厚み精度を向上できるので好ましい。
【００１９】
本発明の実施形態に係る光学記録媒体は、ディスク状基板としてポリカーボネート系樹脂などからなる厚さ１．１ｍｍ程度の円盤が用いられ、表面に凸のランド部と凹のグルーブ部からなる凹凸が形成された基板上に、アルミニウムなどの金属からなる反射膜、有機色素あるいは相変化型の無機物質からなる記録膜及び誘電体保護膜が積層されて光学記録層を形成しており、さらにその上には光透過性保護膜が感圧接着剤を介して被覆されている。
【００２０】
光学記録媒体の光学記録層上への光透過性保護膜の被覆方法は、上記のようにして剥離性シート上で形成された感圧接着剤付き光透過性保護膜を用い、先ずこれを光学記録媒体基板の形状に合わせて打ち抜き、次いで打ち抜いた保護膜をディスク状の基板に重ねて圧着する。本発明における光透過性保護膜はフィルム層と感圧接着剤層とが一体に形成されているので、上記打ち抜き工程において、硬いフィルム層単体を打ち抜いた場合に円盤の周縁が欠けたりひびが入ったりするのを柔軟な感圧接着剤層によって効果的に抑えることができ、極めて打ち抜き性に優れている。
【００２１】
上記打ち抜き工程においては、上記感圧接着剤付き光透過性保護膜の成形工程において片面又は両面に設けられている上記剥離性シートをそのまま貼った状態で打ち抜き、次いで感圧接着剤層側の剥離性シートのみを剥がし、フィルム層側の剥離性シートはマスキングシートとして残したまま基板と貼り合わせる。
【００２２】
【実施例】
次に、本発明の内容を実施例によって、更に詳細に説明する。
【００２３】
（実施例１）
剥離性ポリエチレンテレフタレートフイルムからなる剥離性シート上に、アクリル系放射線硬化型塗料組成物（ダイセルＵＣＢ社製、「ＫＲＭ７８１８」、ウレタンアクリレート系オリゴマー及びアクリル系モノマー配合）１００重量部と、光開始剤１（チバスペシャルティケミカルズ社製、「ＩＲＧＡＣＵＲＥ１８４」及び光開始剤２（チバスペシャルティケミカルズ社製、「ＩＲＧＡＣＵＲＥ８１９」をそれぞれ１重量部とを含有した塗料を、更にその上に、アクリル系放射線硬化型感圧接着剤組成物（綜研化学社製「ＳＫダインシロップ」、光開始剤配合のＵＶ硬化型）を２層ダイコート法でコートした後、窒素ガス雰囲気中、長波長域型高圧水銀灯１２０Ｗ／ｃｍ×２灯の点灯下、通過速度２５ｍ／分の条件で紫外線を照射して上記のコート物を硬化させ、厚さ７５μｍの透明なフイルム層と厚さ２５μｍの透明な感圧接着剤層を有する感圧接着剤付き光透過性保護膜を得た。
上記の感圧接着剤付き光透過性保護膜を幅２５ｍｍに切断し、剥離性シートを剥がしてポリカーボネート樹脂板に貼り付け、２３℃で養生した後、１８０度剥離試験を行った。サンプル５個の剥離強度（ｇ／２５ｍｍ）の平均値は１７００ｇであり、充分な接着力を有していた。
また、上記の感圧接着剤付き光透過性保護膜を直径１２ｃｍのディスク状に１０個打ち抜いたところ、打ち抜かれたディスクはいずれもその周縁において欠損やひび割れの発生は見られなかった。
さらに、このディスク状の感圧接着剤付き光透過性保護膜を用いて、光学記録層を形成したディスク基板に減圧下で接合して光学記録媒体を得た。
【００２４】
（実施例２）
一方の剥離性ポリエチレンテレフタレートフイルムからなる剥離性シート上に、実施例１で用いたアクリル系放射線硬化型感圧接着剤組成物と同じ感圧接着剤組成物をバーコート法でコートし、他方の剥離性延伸ポリエチレンテレフタレートフイルムからなる剥離性シート上に、アクリル系放射線硬化型塗料組成物（ダイセルＵＣＢ社製「ＫＲＭ７８４２」、ウレタンアクリレート系オリゴマー及びアクリル系モノマー配合）をダイコート法でコートし、それぞれのコート面を貼り合わせた後、窒素ガス雰囲気中、吸収線量７Ｍｒａｄ、通過速度５０ｍ／分の条件で電子線を照射して上記コート物を硬化させ、厚さ７０μｍの透明なフイルム層と厚さ３０μｍの透明な感圧接着剤層を有する感圧接着剤付き光透過性保護膜を得た。
上記の感圧接着剤付き光透過性保護膜について実施例１と同様の１８０度剥離試験を行ったところ、剥離強度（ｇ／２５ｍｍ）の５個の平均値は１６７０ｇであり、充分な接着力を有していた。
また、実施例１と同様の打ち抜き試験を行ったところ、打ち抜かれた１０個のディスクはいずれもその周縁において欠損やひび割れの発生は見られなかった。
さらに、このディスク状の感圧接着剤付き光透過性保護膜を用いて、光学記録層を形成したディスク基板に減圧下で接合して光学記録媒体を得た。
【００２５】
（比較例１）
剥離性ポリエチレンテレフタレートフイルムからなる剥離性シート上に、実施例１で用いたアクリル系放射線硬化型塗料組成物と同じ塗料組成物をダイコート法でコートした後、窒素ガス雰囲気中、吸収線量７Ｍｒａｄ、通過速度５０ｍ／分の条件で電子線を照射して上記コート物を硬化させ、厚さ７０μｍの透明なフイルムを得た。
上記の透明なフイルムについて実施例１と同様の打ち抜き試験を行ったところ、打ち抜かれた１０個のディスクのうち４個はその周縁において欠損やひび割れが発生していた。
【００２６】
【発明の効果】
本発明の光学記録媒体用の感圧接着剤付き光透過性保護膜は、硬い透明なフイルム層と弾力性のある透明な感圧接着剤層が放射線硬化により一体に形成されているので、両層界面における密着性に優れているとともに、ディスク状打ち抜き工程において、硬い透明なフイルム層単体を打ち抜いたときにディスク周縁に欠損やひび割れが発生し易いのを効果的に抑制することができる。
また、光透過性保護膜の基板への被覆工程において、フイルム層と感圧接着剤層の間にゴミや気泡が入らず、工程が少なくなって生産性が向上する。
さらに、本発明の光学記録媒体用の感圧接着剤付き光透過性保護膜は、透明性、耐候性、耐擦傷性、低複屈折率等にも優れている。